МАССА ДЛЯ ПОЛУЧЕНИЯ ЭМАЛЕВОГО ПОКРЫТИЯ
MIXTURE FOR OBTAINING OF ENAMEL COATING

Изобретение относится к составам масс для получения эмалевого покрытия на керамических изделиях (кирпич, черепица, фасадная плитка).
Известна масса для получения эмалевого покрытия следующего состава, вес.ч.: кварц 10,0; свинцовый сурик 20,0; мел 2,5; борная кислота кристаллическая 7,0 [1].
Задачей изобретения является повышение водостойкости эмалевого покрытия.
Технический результат достигается тем, что масса для получения эмалевого покрытия, содержащая кварц, свинцовый сурик, дополнительно содержит циркон, оксид цинка и барит при следующем соотношении компонентов, вес.ч.: кварц 9,0-11,0; свинцовый сурик 3,0-4,0; циркон 9,0-11,0; оксид цинка 1,0-3,0; барит 9,0-11,0.
В таблице приведены составы массы.
Водостойкость эмалевого покрытия (для всех составов, приведенных в таблице) - I гидролитический класс.
Подготовленные компоненты дозируют в требуемых количествах, смешивают и размалывают сухим способом до полного прохождения через сетку №0056. Полученную массу напыляют на поверхность керамических изделий в струе низкотемпературной плазмы.
Источники информации
1. Новгородскiй М.П. Керамика. - СПб.: Изданie В.И. Губинскаго, 1911 - С.29-30.